(57)【特許請求の範囲】
【請求項１】
ドラムブレーキのシューに固定具を用いて固定されるドラムブレーキ用ライニングである摩擦材であって、
ドラムに接触する第一の摩擦材層と前記シューに固定される第二の摩擦材層とが一体となっており、
前記第二の摩擦材層が、エラストマー及び多孔質充填材を含み、前記エラストマーとしてアクリロニトリル−ブタジエン共重合体ゴム（ＮＢＲ）及びスチレン−ブタジエン共重合体ゴム（ＳＢＲ）を含み、
前記第二の摩擦材層中の前記多孔質充填材の含有量が、５〜２０質量％であり、かつ前記エラストマーの含有量が、１０〜２０質量％であることを特徴とする摩擦材。
【請求項２】
前記多孔質充填材が、バーミキュライトであることを特徴とする請求項１に記載の摩擦材。
【発明の詳細な説明】
【技術分野】
【０００１】
本発明は摩擦材に関し、より詳しくは、乗用車、商用車、産業機械、鉄道車両、荷物車両等に搭載されるドラムブレーキに備えられるブレーキシューのライニングとして用いる摩擦材に関する。
【背景技術】
【０００２】
ドラムブレーキは、軸とともに回転する円筒形状の部材（ドラム）に対し摩擦材（ライニング）を押し当て、運動エネルギーを熱エネルギーに変換することで制動力を得るものであり、ドラムの外側に摩擦材を押し当てる外接式と、内側に押しつける内接式と、外側と内側の両方に押しつける内外接式の３種類のものが使用されている。
【０００３】
摩擦材は、これを支持するシューに固定されて使用され、摩擦材が固定されたシュー（ブレーキシュー）を回転するドラムに油圧ピストンの力で、又は、エアー圧で押し付けることによって摩擦力を発揮し、その摩擦力（運動エネルギー）を熱エネルギーに変換して制動させる。
【０００４】
摩擦材とシューとの固定は、接着剤を用いて摩擦材とシューを当接させて固定する方法、リベット又はボルトとナット等の固定具を用いて固定する方法等によりなされている。一般に、比較的小型のブレーキシューでは接着剤により摩擦材とシューとの固定がなされ、鉄道車両等に用いる大型のブレーキシューでは固定具を用いて摩擦材とシューとの固定がなされている。
【０００５】
ドラムブレーキ用ライニングとして用いる摩擦材は、上記したように回転するドラムに摩擦接触し、運動エネルギーを熱エネルギーに変えて制動力を発生させる役割を担っているため、優れた耐熱性、耐摩耗性、摩擦性能等が要求され、さらには制動時のブレーキ鳴きが発生しにくいこと（鳴き特性）も重要な特性として要求されている。
ブレーキ鳴きは摩擦材とドラムとの間で発生する摩擦力が原因となって発生する振動現象であり、一般的に、降温時や降坂等の熱履歴を受けた際に顕著に発生する。
【０００６】
ドラムブレーキの鳴きを改善するために、例えば特許文献１では、ドラムとシューの間に介装されるライニングであって、前記ドラムの内面に摩擦接触する摩擦材と前記シューに固着される制振材とが一体的に形成され、前記制振材が５〜３０容積％の粘弾性材料を含むドラムブレーキのライニングが提案されている。
また、ライニングを複数の層から構成し、鳴き特性を改善しようとする技術についてはいくつか提案がなされている。例えば、特許文献２では、繊維基材、樹脂結合剤、カシューダスト及びその他の充填剤を含む摩擦面側摩擦材層と、耐熱強度の強い樹脂を結合剤とし、前記カシューダストの少なくとも一部をゴム粉末に置換えた他は前記摩擦面側摩擦材層と同じ組成である裏板側摩擦材層とを具備する摩擦材が提案され、特許文献３では、石綿以外の繊維成分とフェノール樹脂等の熱硬化性樹脂成分と黒鉛、硫酸バリウム等の充填材粉末成分とを含有する摩擦材において、摩擦面と平行に摩擦材構成成分が少なくとも一種以上互いに異なる、または摩擦材構成成分の含有比率が互いに異なる２層から成る非石綿系摩擦材が提案されている。
【先行技術文献】
【特許文献】
【０００７】
【特許文献１】特開平８−２８６１６号公報
【特許文献２】特開平７−２９２３４８号公報
【特許文献３】特開平５−３３１４５２号公報
【発明の概要】
【発明が解決しようとする課題】
【０００８】
摩擦材がシューに接着剤で固定されたブレーキシューでは制動時のブレーキ鳴きは比較的抑えやすいが、固定具を用いて摩擦材が固定されたブレーキシューは、使用していくうちにシューと摩擦材の間に隙間が開いたり歪んだりしてしまい、その場合に鳴きが発生しやすく、制動時に不快な騒音が発生することがある。上記の従来技術では依然鳴きが発生してしまい、改善の余地が残されていた。
【０００９】
そこで、本発明は、ドラムブレーキに備えられるブレーキシューのライニングとして用いる摩擦材であって、ドラムに摩擦材が摩擦接触してドラムが振動することに起因するブレーキ鳴きを抑制することのできる摩擦材を提供することにある。
【課題を解決するための手段】
【００１０】
本発明者は鋭意研究を重ねた結果、ドラムブレーキ用ライニングである摩擦材を、ドラムに摩擦接触する第一の摩擦材層と、ドラムブレーキのシューに固定される第二の摩擦材層とから構成し、第二の摩擦材層に特定の二種の材料を配合することにより上記課題を解決できることを見出し、本発明を完成するに至った。
【００１１】
すなわち本発明は、下記（１）〜（５）により達成されるものである。
（１）ドラムに接触する第一の摩擦材層とドラムブレーキのシューに固定される第二の摩擦材層とが一体となったドラムブレーキ用ライニングである摩擦材であって、前記第二の摩擦材層が、エラストマー及び多孔質充填材を含むことを特徴とする摩擦材。
（２）前記多孔質充填材が、バーミキュライトであることを特徴とする前記（１）に記載の摩擦材。
（３）前記エラストマーが、アクリロニトリル−ブタジエン共重合体ゴム（ＮＢＲ）及びスチレン−ブタジエン共重合体ゴム（ＳＢＲ）のうちの少なくとも１種であることを特徴とする前記（１）又は（２）に記載の摩擦材。
（４）前記第二の摩擦材層中の前記エラストマーの含有量が、０．５〜２０質量％であることを特徴とする前記（１）〜（３）のいずれか１つに記載の摩擦材。
（５）前記第二の摩擦材層中の前記多孔質充填材の含有量が、０．５〜２０質量％であることを特徴とする前記（１）〜（４）のいずれか１つに記載の摩擦材。
【発明の効果】
【００１２】
本発明の摩擦材は、ドラムに摩擦接触する第一の摩擦材層と、ドラムブレーキのシューに固定される第二の摩擦材層とを一体成形して成り、第二の摩擦材層にエラストマー及び多孔質充填材を配合するので、ドラムブレーキの鳴き特性、特にドラムに摩擦材が摩擦接触してドラムブレーキが振動することに起因する鳴き特性を大幅に抑制できるという効果を奏する。
【図面の簡単な説明】
【００１３】
【図１】本発明の摩擦材の一実施形態を説明するための断面図である。
【図２】ドラムブレーキ（ツーリーディング式）の一般的な構成を説明するための図である。
【図３】参考例、実施例及び比較例で得られた摩擦材について、ドラムアッシー加振によるドラム減衰比を測定した結果を示すグラフである。
【発明を実施するための形態】
【００１４】
以下、本発明の実施形態を図面を参照しながら説明する。
【００１５】
図１は、本発明の摩擦材の一実施形態を説明するための断面図であり、図２は、ドラムブレーキ（ツーリーディング式）の一般的な構成を説明するための図である。
図２に示したように、ドラムブレーキ１０は、車輪（図示せず）と共に回転するドラム（ブレーキドラム）６の内側に、一対の弓形のブレーキシュー３がバッキングプレート５上に支持されており、各ブレーキシュー３は、その端部がホイールシリンダ７のピストン７ａに係合し、ホイールシリンダ７の作動によりドラム６に押し付けられて制動力を発生する。また、バッキングプレート５上に支持した操作レバー（不図示）を操作することによって、各ブレーキシュー３をドラム６に押し付けてブレーキを作動することができるように構成されている。
ブレーキシュー３は、円弧状のシュー（リム）３１と、シュー３１の内側に溶接などにより固定された弓形のウェブ３２と、シュー３１の外側に固着されてドラム６の内周面に摺接可能な摩擦材（ライニング）３３とを備える。
【００１６】
図１に示したように、摩擦材３３には所定の間隔をあけて複数の取付孔３３ａが形成され、シュー３１には前記取付孔３３ａに対向する位置に透孔３１ａが形成され、取付孔３３ａ及び透孔３１ａにリベット４を挿通して加締めることにより、摩擦材３３がシュー３１に固定されてブレーキシュー３が作製される。
【００１７】
本発明において、摩擦材３３は、図１に示したように、ドラム６に接触し、摩擦面３４ａを形成する第一の摩擦材層３４と、シュー３１に固定される第二の摩擦材層３５とを備え、第一の摩擦材層３４と第二の摩擦材層３５は一体となるように成形されている。
【００１８】
第一の摩擦材層３４は、回転する円筒形状のドラム６に摩擦接触し、制動力を発生させる層である。第一の摩擦材層３４は、摩擦作用を与え、かつその摩擦性能を調整する摩擦調整材、補強作用を有する繊維状物質からなる繊維基材、これらの成分を一体化する結合材等の材料からなる。
【００１９】
摩擦調整材としては、例えば、硫酸バリウム、水酸化カルシウム、炭酸カルシウム、チタン酸カリウム、マイカ等の無機充填材、アルミナ、シリカ、マグネシア、ジルコニア、珪酸ジルコニウム、酸化クロム、四三酸化鉄、クロマイト等の研削材、銅、アルミニウム、青銅、亜鉛等の金属粉末、レジンダスト、カシューダスト、メラミンダスト、アクリロニトリル−ブタジエン共重合体ゴム（ＮＢＲ）、スチレン−ブタジエン共重合体ゴム（ＳＢＲ）等の有機充填材、黒鉛（グラファイト）、三硫化アンチモン、二硫化モリブデン、コークス、硫化錫、硫化亜鉛、硫化鉄、硫化銅、ポリテトラフルオロエチレン（ＰＴＦＥ）等の固体潤滑材等が挙げられる。これらは１種を単独で使用してもよく、２種以上を組み合わせて用いてもよい。
第一の摩擦材層３４中の摩擦調整材の含有量は、所望する摩擦係数に応じて適宜調整すればよい。
【００２０】
繊維基材としては、有機繊維、無機繊維、金属繊維等が使用される。有機繊維としては、例えば、芳香族ポリアミド繊維（アラミド繊維）、耐炎性アクリル繊維等が使用され、無機繊維としては、例えば、チタン酸カリウム繊維やアルミナ繊維等のセラミック繊維、生体溶解性無機繊維、ガラス繊維、カーボン繊維、ロックウール等が使用され、また、金属繊維としては、例えば、銅繊維やスチール繊維等が使用される。これらは１種を単独で使用してもよく、２種以上を組み合わせて用いてもよい。
第一の摩擦材層３４中の繊維基材の含有量は、摩擦材としての十分な機械強度を確保するための量を適宜調整すればよい。
【００２１】
結合材（バインダー）としては、例えば、ストレートフェノール樹脂や、キシレン変性フェノール樹脂、カシュー変性樹脂、シリコーンゴム変性フェノール樹脂、アクリルゴム変性フェノール樹脂、ニトリルゴム変性フェノール樹脂等の変性したフェノール樹脂、メラミン樹脂、エポキシ樹脂、ポリイミド樹脂等の熱硬化性樹脂が挙げられる。これらは１種を単独で使用してもよく、２種以上を組み合わせて用いてもよい。
第一の摩擦材層３４中の結合材の含有量は、摩擦材としての十分な機械強度、耐摩耗性を確保するための量を適宜調整すればよい。
【００２２】
第二の摩擦材層３５は、シュー３１に十分な強度で固定され、シュー３１と摩擦材３３全体との密着性を向上させ、ブレーキシュー３の減衰性を高める層である。ブレーキシュー３の減衰性が高まることによりドラム６の減衰性も高まり、制動時のブレーキ鳴きの発生を抑制することができる。
【００２３】
第二の摩擦材層３５は、第一の摩擦材層３４と同様に、摩擦調整材、繊維基材、結合材等の材料からなる。摩擦調整材、繊維基材、結合材としては、上記第一の摩擦材層３４で例示した材料を使用することができる。
第二の摩擦材層３５中の摩擦調整材の含有量は、５０〜９０質量％が好ましく、６０〜８０質量％がより好ましい。
第二の摩擦材層３５中の繊維基材の含有量は、１〜３０質量％が好ましく、５〜２０質量％がより好ましい。
第二の摩擦材層３５中の結合材の含有量は、５〜２０質量％が好ましく、１０〜２０質量％がより好ましい。
【００２４】
本発明において、第二の摩擦材層３５は、エラストマー及び多孔質充填材を含む。ドラムに摩擦接触する摩擦材にエラストマーを添加し鳴き特性を改善することが一般に行われているが、エラストマーを多量に（１０質量％以上）含有させると、摩擦材のフェード特性、高速効力が低下する傾向があるため、鳴き特性の改善には限界があった。本発明では、摩擦材３３を第一の摩擦材層３４と第二の摩擦材層３５の二層で構成し、ドラム６に接触しない第二の摩擦材層３５にエラストマーと多孔質充填材をともに含有させる。第二の摩擦材層３５中にエラストマー及び多孔質充填材が含まれることにより、気孔率をアップさせ、よりダンピング特性を向上させ、ドラムの減衰性が高まり、制動時のブレーキ鳴きの発生を抑制できると推測される。
【００２５】
エラストマーとしては、例えば、アクリロニトリル−ブタジエン共重合体ゴム（ＮＢＲ）、スチレン−ブタジエン共重合体ゴム（ＳＢＲ）、天然ゴム（ＮＲ）、ブタジエンゴム（ＢＲ）、イソプレンゴム（ＩＲ）、ブチルゴム（ＩＩＲ）、エチレンプロピレンゴム（ＥＰＭ）、エチレン−プロピレン−ジエンゴム（ＥＰＤＭ）、クロロプレンゴム（ＣＲ）、ウレタンゴム、シリコーンゴム、フッ素ゴム等が挙げられる。これらは１種を単独で使用してもよく、２種以上を組み合わせて用いてもよい。これらの中でも本発明の効果がさらに高まるという観点から、アクリロニトリル−ブタジエン共重合体ゴム（ＮＢＲ）、スチレン−ブタジエン共重合体ゴム（ＳＢＲ）又はこれらの組み合わせが好ましい。
【００２６】
エラストマーの平均粒子径は特に制限されないが、本発明の効果が向上するという観点から、２０〜８００μｍであるのが好ましく、４０〜４００μｍであるのがより好ましい。
なお、平均粒子径は、レーザー回折式粒度分布測定装置によって測定することができる。
【００２７】
第二の摩擦材層３５中のエラストマーの含有量は、０．５〜２０質量％であることが好ましい。エラストマーの含有量が０．５質量％以上であると、制動時のブレーキ鳴きの発生を抑制することができ、２０質量％以下であると、ダンピング特性を維持し強度も確保できるとともに摩擦材特性として必要なフェード特性と高速効力を損なうことがない。第二の摩擦材層３５中のエラストマーの含有量は、５〜２０質量％がより好ましく、１０〜２０質量％がさらに好ましい。
【００２８】
多孔質充填材としては、例えば、無機多孔質充填材が挙げられ、例えば、バーミキュライト、ケイ酸カルシウム水和物、ゼオライト、けいそう土、活性炭、ポーラスシリカ、ポーラスアルミナ等が挙げられる。これらは１種を単独で使用してもよく、２種以上を組み合わせて用いてもよい。これらの中でも本発明の効果がさらに高まるという観点から、バーミキュライトが好ましい。
【００２９】
多孔質充填材の平均粒子径は特に制限されないが、本発明の効果が向上するという観点から、２５０〜１０００μｍであるのが好ましく、３００〜６００μｍであるのがさらに好ましい。
【００３０】
第二の摩擦材層３５中の多孔質充填材の含有量は、０．５〜２０質量％であることが好ましい。多孔質充填材の含有量が０．５質量％以上であると、制動時のブレーキ鳴きの発生を抑制することができ、２０質量％以下であると、十分な気孔率の確保ができるとともに摩擦材特性として必要なフェード特性と高速効力を損なうことがない。第二の摩擦材層３５中の多孔質充填材の含有量は、５〜２０質量％がより好ましく、１０〜２０質量％がさらに好ましい。
【００３１】
本発明の摩擦材３３は、予め、第一の摩擦材層３４を形成する摩擦材混合物と第二の摩擦材層３５を形成する摩擦材混合物をそれぞれ作製し、得られた２つの摩擦材混合物を金型に充填して成形することにより一体に成形できる。摩擦材の作製は、公知の製造工程により行うことができ、例えば、予備成形、熱成形、加熱（アフターキュア）を行い、一体成形された摩擦材は、適宜研摩等を行えばよい。
【００３２】
摩擦材を作製する方法としては、まず、上記の各種材料を所定の組成割合で計量し、混合機にて３〜５分混合撹拌する。混合機としては、例えば、アイリッヒミキサー等の一般的なものを用いることができる。次に、この混合された摩擦材混合物を所定量取り分け、ブロック体とするために面圧２０〜４０ＭＰａで、２〜５秒間加圧し予備成形を行う。その後、成形温度１３０〜１８０℃、面圧２０〜４０ＭＰａで、３〜１０分間加熱加圧成形を行う。更に、１５０〜１８０℃で加熱炉にて４〜８時間加熱し、完成した成形体を研摩機で所定の幅、厚み、長さに加工する。その後、ブレーキライニングを接着剤やリベットで金属製のシューに固定する。
【００３３】
本発明において、第二の摩擦材層３５の厚みは特に制限されないが、１〜５ｍｍであるのが好ましい。
【００３４】
このような工程により得られた摩擦材をシューに取り付けて使用することにより、ブレーキ鳴きを抑制することができる。
【００３５】
なお、上記実施形態では摩擦材がリベットによりシューに固定された形態を示して説明したが、摩擦材とシューを固定する固定具は特に限定されず、その他にボルトとナットを用いて固定してもよい。また、接着剤により摩擦材とシューとを接着し、該接着剤を固化させることにより摩擦材とシューとを固定することもできる。
いずれの方法により摩擦材とシューを固定してもよいが、本発明の摩擦材は固定具を用いてシューに固定された場合に発生するドラムの振動によるブレーキ鳴きの抑制に特に効果がある。
【実施例】
【００３６】
以下、実施例及び比較例により本発明をさらに説明するが、本発明は下記例に制限されるものではない。
【００３７】
（参考例１）
表１に記載の配合材料を、アイリッヒミキサーを用いて４分間撹拌し、十分に混練した。得られた混合物を、面圧３０ＭＰａで３秒間加圧し、予備成形体を作製した。次いで、予備成形体を金型に投入し、温度１５０℃、面圧３０ＭＰａで７分間加熱加圧成形し、その後、１８０℃に設定した加熱炉で６時間のアフターキュアを行った。さらに研摩機で巾１５０ｍｍ、厚み１２．５ｍｍ、長さ１７８．５ｍｍに加工し、ドラムブレーキ用ブレーキライニングである摩擦材を作製した。
この摩擦材に座繰り機により取付孔を形成し、リベットを用いてシューに固定し、最後に、摩擦面を研摩した。
【００３８】
（実施例１〜６及び比較例１〜２）
参考例１と同様の配合材料を用いて、アイリッヒミキサーを用いて４分間撹拌し、十分に混練することにより、第一の摩擦材層を形成する摩擦材混合物Ａを得た。さらに表１に記載の配合材料を用いて、同様に第二の摩擦材層を形成する摩擦材混合物Ｂを得た。摩擦材混合物Ｂを予備成形プレスの金型に投入した後、摩擦材混合物Ａを投入して、参考例１と同様の予備成形を行い、第一の摩擦材層と第二の摩擦材層とが一体成形された予備成形体を得た。その後、参考例１と同様の条件で熱成形、加熱、研摩を行い、ドラムブレーキ用ブレーキライニングである摩擦材を作製した。第一の摩擦材層の厚みは８．５ｍｍ、第二の摩擦材層の厚みは４．０ｍｍとした。
この摩擦材に座繰り機により取付孔を形成し、第二の摩擦材層がシューと接触するようにして摩擦材をリベットを用いてシューに固定し、最後に、摩擦面（第一の摩擦材層の表面）を研摩した。
【００３９】
【表１】
0006725990.tif 000002
【００４０】
＜摩擦材の評価＞
（１）気孔率
実施例１〜６及び比較例１〜２で得られた摩擦材について、ＪＩＳ  Ｄ４４１８に準拠して気孔率を測定した。
また、実施例１の気孔率に対する気孔率上昇率を下記式により算出した。
気孔率上昇率（％）＝各例の気孔率−実施例１の気孔率／実施例１の気孔率×１００
（２）ブレーキ鳴き
参考例１、実施例１〜６及び比較例１〜２で得られた摩擦材について、シャシーダイナモに実車を乗せ、以下の条件で試験を行い、鳴き発生回数を測定した。
・摺り合せ：初速度５０ｋｍ／ｈ、減速度２．０ｍ／ｓ２、制動開始温度１５０℃、制動回数３００回
・マトリクス：初速度１０、２０、４０、６０ｋｍ／ｈ、減速度１．０〜４．０ｍ／ｓ２、制動開始温度５０〜２５０℃（５０℃刻み上げ下げ）、制動回数各１回
試験の結果より、７０ｄＢ以上の鳴きの発生率を下記式により算出した。
鳴き発生率（％）＝７０ｄＢ以上の鳴き発生回数／制動回数×１００
【００４１】
上記試験（１）、（２）の結果を表２に示す。
【００４２】
【表２】
0006725990.tif 000003
【００４３】
（３）ドラム減衰比
さらに、参考例１、実施例１〜６及び比較例１〜２で得られた摩擦材について、ドラムアッシー加振によるドラム減衰比を測定した。
ドラムアッシー加振は、摩擦材をドラムブレーキに装着し、摩擦材をドラムの内面に１ＭＰａで加圧し、その状態で目的とする周波数応答が最も高くなるドラムの場所を特定し、その場所をハンマを用いて加振し、ドラム減衰比をＦＦＴアナライザ（株式会社小野測器製）によって算出するというものである。なお、摩擦材のドラム内面に対する加圧は、３ＭＰａ又は６ＭＰａで試験を行った。
結果を図３に示す。
【００４４】
表２の結果から、実施例１〜６の摩擦材は、鳴き発生率が参考例１に比べて著しく減少していることがわかった。また、第二の摩擦材層にエラストマーと多孔質充填材の一方しか配合されていない比較例１、２に比べても、実施例１〜６の摩擦材の鳴き発生率は低いものであった。
また、図３の結果から、実施例１〜６の摩擦材は、エラストマーと多孔質充填材の含有量が増えるごとにドラム減衰比が上昇している。このことは、ドラムの内面に摩擦材が摩擦接触してドラムが振動することに起因するブレーキ鳴きを抑制できることを意味しており、エラストマーと多孔質充填材との併用により、ブレーキ鳴きを抑制できることがわかった。
【符号の説明】
【００４５】
３      ブレーキシュー
３１    シュー（リム）
３１ａ  透孔
３２    ウェブ
３３    摩擦材（ライニング）
３３ａ  取付孔
３４    第一の摩擦材層
３４ａ  摩擦面
３５    第二の摩擦材層
４      リベット
５      バッキングプレート
６      ドラム（ブレーキドラム）
７      ホイールシリンダ
７ａ    ピストン
１０    ドラムブレーキ
【図１】
0006725990.tif 000004
【図２】
0006725990.tif 000005
【図３】
0006725990.tif 000006